(57)【要約】  本発明は、ガラス繊維不織布結合剤とともに使用するための新規な触媒に関する。触媒はルイス酸、有機酸塩、遊離基発生剤またはそれらの混合物であることができる。触媒はより強い結合、増加した架橋密度、短縮された硬化時間および低下した硬化温度を提供する。触媒を含有するポリマー結合剤組成物を使用して作られたガラス繊維マットは、柔軟性および弾性の両方を示し、圧縮された状態における材料の貯蔵を可能とし、しかも圧縮力がいったん解放されたとき、本来の厚さへの復帰を可能とする。ホルムアルデヒドを含有しない木材複合体、例えば、合板およびファイバーボードもこの触媒を含有するポリマー結合剤、組成物を用いて製造することができる。【選択図】      なし【特許請求の範囲】
【請求項１】
ポリマー結合剤と、活性水素架橋剤と、結合剤の質量に基づいて1〜25質量％の触媒とを含んでなり、前記触媒がルイス酸、有機酸塩、遊離基発生剤、またはそれらの混合物である、不織布結合剤組成物。
【請求項２】
1〜10質量％の触媒を含んでなる、請求項1に記載の結合剤組成物。
【請求項３】
前記触媒がルイス酸である、請求項1に記載の結合剤組成物。
【請求項４】
前記ルイス酸がAl2(SO4)3xH2O、MgCl2・6H2OまたはAlK(SO4)2・10H2Oである、請求項3に記載の結合剤組成物。
【請求項５】
前記ポリマー結合剤が1または2以上の酸モノマー単位をさらに含んでなる、請求項1に記載の結合剤組成物。
【請求項６】
前記1または2以上のモノマー単位がアクリル酸、メタクリル酸、またはそれらの混合物をさらに含んでなる、請求項5に記載の結合剤組成物。
【請求項７】
前記ポリマー結合剤および前記活性水素架橋剤が少なくとも1つの酸モノマー単位と、少なくとも1つのヒドロキシル、アミドまたはアミンの官能性モノマー単位とを有する単一コポリマーをさらに含んでなる、請求項1に記載の結合剤組成物。
【請求項８】
前記酸モノマーおよび前記ヒドロキシル、アミドまたはアミンの官能性モノマー単位が100：1〜1：1の比で存在する、請求項6に記載の結合剤組成物。
【請求項９】
前記触媒が有機酸塩であり、前記塩がアルカリ土類金属塩をさらに含んでなる、請求項1に記載の結合剤組成物。
【請求項１０】
前記触媒が遊離基発生剤であり、前記発生剤がペルオキシド化合物をさらに含んでなる、請求項1に記載の結合剤組成物。
【請求項１１】
0〜20質量％のカップリング剤、染料、顔料、油、充填剤、熱安定剤、乳化剤、硬化剤、湿潤剤、殺生物剤、可塑剤、消泡剤、ワックス、難燃剤および滑剤からなる群から選択される1以上のアジュバントをさらに含んでなる、請求項1に記載の結合剤組成物。
【請求項１２】
前記不織布がガラス繊維である、請求項1に記載の結合剤。
【請求項１３】
ポリマー結合剤と、活性水素架橋剤と、結合剤の質量に基づいて1〜25質量％の触媒とを含んでなり、前記触媒がルイス酸、有機酸塩、遊離基発生剤またはそれらの混合物からなる群から選択される、フィルムをその上に付着して有する繊維質支持体を有する、ホルムアルデヒドを含有しない結合繊維材料。
【請求項１４】
前記材料が不織支持体を含んでなる、請求項13に記載の繊維材料。
【請求項１５】
前記不織支持体がガラス繊維を含んでなり、結合されたガラス繊維マットを形成する、請求項14に記載の繊維材料。
【請求項１６】
前記フィルムが柔軟性で、弾性である、請求項13に記載の繊維材料。
【請求項１７】
前記材料が木材をベースとする支持体をさらに含んでなる、請求項13に記載の繊維材料。
【請求項１８】
前記木材をベースとする支持体が合板、ファイバーボードおよび木材ラミネート殻なる群から選択される、請求項17に記載の繊維材料。
【請求項１９】
ポリマー結合剤と、ポリアミン架橋剤と、結合剤の質量に基づいて1〜25質量％の触媒とを含んでなり、前記触媒がルイス酸、有機酸塩、リン含有化合物、フルオロホウ酸塩化合物およびそれらの混合物から成る群から選択される、フィルムをその上に付着して有する不織繊維質支持体を有する、結合ガラス繊維マット。
【発明の詳細な説明】
【技術分野】
【０００１】
本発明は、ガラス繊維不織布結合剤とともに使用するための新規な触媒に関する。触媒はルイス酸、有機酸塩、遊離基発生剤、またはそれらの混合物であることができる。触媒はより強い結合、増加した架橋密度、短縮された硬化時間、および低下された硬化温度を提供する。
【背景技術】
【０００２】
一般に、ガラス繊維の絶縁体製品は、架橋したポリマーの結合剤により一緒に結合されたガラス繊維から成る。マット化ガラス繊維が形成された直後に、それらがまだ熱い間に、それらの上に、水性ポリマー結合剤を噴霧する。ポリマー結合剤は繊維が互いに交差する接合部に蓄積し、これらの点において繊維を一緒に保持する傾向がある。繊維からの熱は結合剤中の水のほとんどを蒸発させる。
【０００３】
典型的には、ポリマー結合剤はフェノール−ホルムアルデヒドポリマーである。最近では、ポリマー結合剤が系のホルムアルデヒドの放出を回避するために使用されてきている。ホルムアルデヒドを含有しないポリマー系は3つの部分を包含する：1) ポリマー、例えば、ポリカルボキシル、多酸、ポリアクリルまたは無水物、2) 活性水素化合物 (ヒドロキシルまたはポリオール基)、例えば、三価アルコール [米国特許第5,763,524号 (特許文献1)、米国特許第5,318,990号 (特許文献2)］、トリエタノールアミン [米国特許第6,331,350号 (特許文献3)、欧州特許第0990728号 (特許文献4)]、β−ヒドロキシアルキルアミド [米国特許第5,340,868号 (特許文献5)]またはヒドロキシアルキル尿素 [米国特許第5,840,822号 (特許文献6)、米国特許第6,140,388号 (特許文献7)] および3) 触媒または促進剤、例えば、リン含有化合物 [米国特許第6,136,916号 (特許文献8) またはフルオロホウ酸塩化合物 [米国特許第5,977,232号 (特許文献9)。触媒は結合剤の硬化時間を短縮し、架橋密度を増加させ、硬化時間を短縮しおよび／または水感受性を減少させる機能をする。
【特許文献１】米国特許第5,763,524号
【特許文献２】米国特許第5,318,990号
【特許文献３】米国特許第6,331,350号
【特許文献４】欧州特許第0990728号
【特許文献５】米国特許第5,340,868号
【特許文献６】米国特許第5,840,822号
【特許文献７】米国特許第6,140,388号
【特許文献８】米国特許第6,136,916号
【特許文献９】米国特許第5,977,232号
【発明の開示】
【発明が解決しようとする課題】
【０００４】
現在の触媒を使用する1つの問題は、それらが変色することがあるフィルムを生成することである。また、フィルムはリンを含有する蒸気を放出することがある。したがって、現在使用されているリンまたはフルオロホウ酸塩以外の触媒を有する繊維結合剤系が必要とされている。
【課題を解決するための手段】
【０００５】
驚くべきことには、ルイス酸、ルイス塩基、および遊離基発生剤はガラス繊維不織布用ポリマー結合剤を架橋させるために有効な触媒であることが発見された。
本発明は、酸官能性を有するポリマー結合剤と、ヒドロキシル、ポリオールまたはアミン官能性を有する活性水素架橋剤と、ルイス酸、有機酸塩または遊離基発生剤である触媒を含有する不織布結合剤組成物に関する。
【０００６】
本発明は、また、ルイス酸、有機酸塩または遊離基発生剤のいずれかである触媒を有するコポリマー結合剤系で結合されている、結合されたガラス繊維マットに関する。
【発明を実施するための最良の形態】
【０００７】
本発明は、結合剤、活性水素架橋剤およびルイス酸、有機酸塩もしくは遊離基発生剤である触媒または促進剤を含有する不織布結合剤組成物に関する。触媒または促進剤は、ポリマー結合剤のカルボキシル基と、活性水素を含有する化合物との間の架橋反応を、より低い温度において、より完全に生じさせる。
【０００８】
1つの好ましい態様においては、触媒はルイス酸である。本発明において有用なルイス酸は下記のものを包含するが、これらに限定されない：ジブチル錫ジラウレート、塩化鉄(III)、トリフルオロメタンスルホン酸スカンジウム(III)、三フッ化ホウ素、塩化錫(IV)、Al2(SO4)3xH2O、MgCl2・6H2O、AlK(SO4)2・10H2O、および式MXn (式中Mは金属であり、Xはハロゲン原子または無機基であり、そしてnは1〜4の整数である) を有するルイス酸、例えば、BX3、AlX3、FeX3、GaX3、SbX3、SnX4、AsX5、ZnX2およびHgX2。より好ましくは、ルイス酸はAl2(SO4)3xH2O、MgCl2・6H2O、AlK(SO4)2・10H2Oから選択される。また、ルイス酸触媒の組み合わせを使用することができる。
【０００９】
他の態様において、触媒は有機酸塩である。有機酸の例は、クエン酸、酒石酸、乳酸、酢酸、ポリアクリル酸等である。これらの酸の好ましい塩は、アルカリ土類金属塩、好ましくはマグネシウムおよびカルシウムの塩、チタン酸塩並びにジルコニウム酸塩である。これらの塩は、塩基、例えば、Mg(OH)2の添加によりその場で形成することができる。
【００１０】
他の態様において、触媒は遊離基発生剤であることがある。本明細書において使用する遊離基発生剤は、触媒が硬化プロセスの間に遊離基を生成することを意味する。遊離基は、1または2以上のメカニズム、例えば、光化学的開始、熱的開始、レドックス開始、分解的開始、超音波的開始等を使用することによって発生させる。好ましくは、遊離基発生剤はアゾ型化合物、ペルオキシド型化合物またはそれらの混合物から選択される。適当なペルオキシド化合物の例は次の通りであるであるが、これらに限定されない：ジアシルペルオキシド、ペルオキシエステル、ペルオキシケタール、ジアルキルペルオキシドおよびヒドロペルオキシド、特に過酸化水素、ベンゾイルペルオキシド、デカノイルペルオキシド、ラウロイルペルオキシド、コハク酸ペルオキシド、クメンヒドロペルオキシド、t−ブチルヒドロペルオキシド、t−ブチルペルオキシアセテート、2,2−ジ (t−ブチルペルオキシ) ブタンジアリルペルオキシド)、クミルペルオキシドまたはそれらの混合物。適当なアゾ型化合物の例は次の通りであるがこれらに限定されない：アゾビスイソブチロニチリル (AIBN)、2,2’−アゾビス (N,N’−ジメチレンイソブチルアミド) 二塩酸塩 (またはVA−044、Wako Chemical Co.)、2,2’−アゾビス (2,4−ジメチルバレロニトリル) (またはV−65、Wako Chemical Co.)、1,1’−アゾビス (1−シクロヘキサンカルボニトリル)、酸官能性アゾ型開始剤、例えば、4,4’−アゾビス (4−シアノペンタン酸)。
【００１１】
触媒をポリマー結合剤および活性水素成分と混合して、ポリマー結合剤組成物を形成する。触媒はポリマーの質量に基づいて1〜25質量％、好ましくは1〜10質量％の量で存在する。
【００１２】
ポリマー結合剤は1または2以上の酸モノマーから合成される。酸モノマーはカルボン酸モノマー、スルホン酸モノマー、ホスホン酸モノマーまたはそれらの混合物であることができる。酸モノマーは、ポリマーの1〜99モル％、好ましくは50〜95モル％、最も好ましくは60〜90モル％を構成する。1つの好ましい態様において、酸モノマーは1または2以上のカルボン酸モノマーである。カルボン酸モノマーは、その場でカルボキシル基を形成する無水物を包含する。
【００１３】
本発明のポリマーの形成において有用なカルボン酸モノマーの例は下記のものを包含するが、これらに限定されない：アクリル酸、メタクリル酸、クロトン酸、イソクロトン酸、フマル酸、マレイン酸、桂皮酸、2−メチルマレイン酸、イタコン酸、2−メチルイタコン酸、ソルビン酸、α,β−メチレングルタル酸、無水マレイン酸、無水イタコン酸、無水アクリル酸、無水メタクリル酸。好ましいモノマーは、アクリル酸およびメタクリル酸である。また、カルボキシル基は、例えば、イソプロピル基が出て、エステルの加水分解により酸を形成するアクリレートおよびメタクリレートのイソプロピルエステルの場合において、その場で形成することができる。コポリマーの形成において有用なホスホン酸モノマーの例は、ビニルホスホン酸を包含するが、これに限定されない。
【００１４】
コポリマーの形成において有用なスルホン酸モノマーの例は、スチレンスルホン酸、2−アクリルアミド−2−メチルプロパンスルホン酸、ビニルスルホン酸、メタアリルスルホン酸、スルホン化スチレンおよびアリルオキシベンゼンスルホン酸を包含するが、これらに限定されない。
【００１５】
また、全モノマーに基づいて50モル％まで、好ましくは30モル％までのレベルにおいて、他のエチレン系不飽和モノマーを使用して、コポリマー結合剤を形成することができる。この分野において知られている方法において、これらのモノマーを使用して、コポリマーの望ましい性質を得ることができる。例えば、疎水性モノマーを使用して、不織布の耐水性を増加させることができる。また、最終用途の必要条件を満足するように、コポリマーのTgを調節するために、モノマーを使用することができる。有用なモノマーは下記のものを包含するが、これらに限定されない： (メト) アクリレート、マレエート、 (メト) アクリルアミド、ビニルエステル、イタコネート、スチレン系、アクリロニトリル、窒素官能性モノマー、ビニルエステル、アルコール官能性モノマーおよび不飽和炭化水素。また、数％までの低いレベルの架橋性モノマーを使用して、ポリマーを形成することができる。余分の架橋は結合の強度を改良するが、より高いレベルにおいて、生ずる不織材料の柔軟性に対して有害であろう。架橋反応が重合の間ではなく、結合剤の硬化の間に起こる場合、架橋性成分は潜在的架橋であることができる。この分野において知られているように、鎖長および分子量を調節するために、連鎖移動剤を使用することもできる。連鎖移動剤は、星型ポリマーを生成するように、多官能性であることができる。
【００１６】
ポリマーは既知の重合法、例えば、溶液重合法、乳化重合法、懸濁重合法および逆乳化重合法により合成される。1つの好ましい態様において、ポリマーは水性媒質中の溶液重合により製造される。水性媒質は水または水／水混和性溶媒系、例えば、水／アルコール溶液であることができる。重合はバッチ、半バッチまたは連続的であることができる。典型的には、ポリマーは遊離基重合により製造されるが、重縮合を使用して所望の部分を含有するポリマーを製造することもできる。モノマーを初期装入物に添加するか、遅延基準で添加するか、またはそれらの組み合わせで添加することができる。一般に、ポリマーは15〜60％、好ましくは25〜50％の範囲の固形分レベルで製造され、1〜5、好ましくは2〜4のpH範囲を有するであろう。2より大のpHが好ましい1つの理由は、それが与える危険の分類である。コポリマーを一般にナトリウム、カリウムまたはアンモニウムの水酸化物で部分的に中和することができる。塩基の選択および生成した部分塩はコポリマーのTgに影響を与えるであろう。中和のためにカルシウムまたはマグネシウムの塩基を使用すると、独特の溶解度特性を有する部分塩が生成し、最終用途に依存して、それらを非常に有用とする。
【００１７】
ポリマー結合剤はランダム、ブロック、星形または他の既知の構築であることができる。ランダムポリマーは経済的利点のために好ましいが、他の構築はある種の最終用途において有用であることがある。ガラス繊維用結合剤として有用なポリマーは1,000〜300,000、好ましくは2,000〜15,000の範囲の質量平均分子量を有するであろう。コポリマーの分子量は好ましくは2,500〜10,000、最も好ましくは3,000〜6,000の範囲である。
【００１８】
ポリマー結合剤を架橋させる働きをする活性水素含有化合物を、ポリマー結合剤および触媒と混合する。活性水素は好ましくはヒドロキシル基、アミン基またはアミド基の形態である。本発明の1つの態様において、2以上のヒドロキシルまたはアミン基を含有するポリオールおよびポリアミンを使用することができる。有用なヒドロキシル化合物は下記のものを包含するが、これらに限定されない：三価アルコール、β−ヒドロキシアルキルアミド、ポリオール、特に10,000より小さい分子量を有するもの、エタノールアミン、例えば、トリエタノールアミン、ヒドロキシアルキル尿素、オキサゾリドン。有用なアミンは、トリエタノールアミン、ジエチレントリアミン、テトラエチレンペンタミンおよびポリエチレンイミンを包含する。本発明の1つの態様において、ポリアミン、例えば、テトラエチレンペンタミンを酸含有ポリマー結合剤とともに使用する。このポリアミン／ポリマー結合剤の組み合わせは本発明の触媒で触媒作用を及ぼすか、あるいは他の触媒、例えば、リン含有化合物およびフルオロホウ酸塩化合物で触媒作用を及ぼすことができる。
【００１９】
1つの態様において、本発明の触媒を酸官能性およびヒドロキシル、アミンおよび／またはアミド官能性の両方を含有するコポリマー結合剤と組み合わせて使用する。この場合において、活性水素官能性を含有するモノマーの少なくとも1つを酸官能性モノマーと共重合させてコポリマー結合剤を生成させ、別の活性水素源の必要性を排除する。追加の外部の活性水素成分を必要に応じてコポリマー結合剤組成物の中に存在させ、そして可塑剤ならびに架橋剤として作用させることができる。ヒドロキシルまたはアミンモノマーはコポリマーの0〜75モル％、好ましくは10〜20モル％を構成する。
【００２０】
本発明のコポリマーの形成において有用なヒドロキシルモノマーの例は、ポリ (エチレン／プロピレン／ブチレン) グリコールのヒドロキシプロピル (メト) アクリレート、ヒドロキシエチル (メト) アクリレート、ヒドロキシブチル (メト) アクリレートおよびメタクリレートエステルを包含するが、これらに限定されない。さらに、これらのモノマーのアクリルアミドまたはメタアクリルアミドのバージョンを使用することができる。また、重合後ビニルアルコールに加水分解することができる酢酸ビニルのようなモノマーを使用することができる。好ましいモノマーは、ヒドロキシプロピルアクリレートおよびメタクリレートである。
【００２１】
本発明において有用なアミン官能性モノマーの例は、N,N−ジアルキルアミノアルキル (メト) アクリレート、N,N−ジアルキルアミノアルキル (メト) アクリルアミド、すなわち、ジメチルアミノプロピルメタクリレート、ジメチルアミノエチルメタクリレート、t−ブチルアミノエチルメタクリレートおよびジメチルアミノプロピルメタアクリルアミドを包含する。さらに、重合後ビニルアミンに加水分解することができるビニルホルムアミドおよびビニルアセトアミドのようなモノマーを使用することもできる。
さらに、芳香族アミンモノマー、例えば、ビニルピリジンを使用することもできる。コポリマーは、ヒドロキシル官能性モノマーとアミン官能性モノマーとの混合物を含有することができるであろう。
【００２２】
低いレベルのこれらの官能性モノマーを含有するコポリマーは、高いレベルのこれらの官能性モノマーを含有するコポリマーよりも、いっそう柔軟性であることが見出された。特定の理論に拘束されないで、これは形成されるTgがより低いコポリマーに関係づけられると考えられる。また、仕上げられた不織布の形成において、より高い硬化温度を使用する場合、アミド官能性モノマーを使用してコポリマーを形成することができるであろう。酸官能性モノマー／ヒドロキシルまたはアミン官能性モノマーのモル比は、好ましくは100：1〜1：1、より好ましくは5：1〜1.5：1である。
【００２３】
ポリマー結合剤は、必要に応じて、1または2以上のアジュバント、例えば、カップリング剤、染料、顔料、油、充填剤、熱安定剤、乳化剤、硬化剤、湿潤剤、殺生物剤、可塑剤、消泡剤、ワックス、難燃剤および滑剤を使用して配合することができる。一般に、アジュバントはコポリマー結合剤の質量に基づいて20％より少ないレベルで添加される。
【００２４】
コポリマー結合剤組成物は、ホルムアルデヒドを含有しない不織材料を形成する繊維支持体の結合に有用である。本発明のコポリマー結合剤は、耐熱性不織布、例えば、アラミド繊維、セラミック繊維、金属繊維、ポリレーヨン繊維、ポリエステル繊維、炭素繊維、ポリイミド繊維および無機繊維、例えば、ガラス繊維のための結合剤として有用である。また、結合剤は繊維質物質、例えば、木材、木材チップ、木材粒子および木材ベニヤを結合させて、合板、パーティクルボード、木材ラミネートおよび同様な複合体を形成する他のホルムアルデヒドを含有しない用途において有用である。
【００２５】
一般に、コポリマー結合剤組成物は、ガラス繊維マットが形成されるとき、このマットに適当な噴霧アプリケーターにより適用して、形成されたガラス繊維マット全体を通じた結合剤の均一な分布を促進させる。水溶液の典型的な固形分は5〜12％である。また、結合剤は組成物この分野において知られている他の手段により適用することができ、このような手段はエアーレス噴霧、エアスプレイ、パジング、含浸およびロール塗布を包含するが、これらに限定されない。繊維からの残留熱は水を結合剤から蒸発させ、高い固形分の結合剤で被覆されたマットはガラス繊維のレジリエンスのために垂直方向に膨張することができる。次いで、ガラス繊維マットを加熱して結合剤を硬化させる。典型的には、硬化炉を130 ℃〜325 ℃の温度において操作する。典型的には、ガラス繊維マットを5秒〜15分間、好ましくは30秒〜3分間硬化させる。硬化温度は使用する触媒の温度およびレベルの両方に依存する。次いで、ガラス繊維マットを輸送のために圧縮することができる。ガラス繊維マットの重要な性質は、いったん圧縮が解放されると、それがその完全な垂直高さに復帰することである。
【００２６】
仕上げられた不織布 (ガラス繊維) の性質は、フィルムの透明な外観を含む。透明なフィルムを任意の必要な色に染色することができる。コポリマー結合剤組成物の他の利点は、それが柔軟性フィルムを生成することである。これは、ロールの包装を解き、それを壁／天井において使用した後、本来の状態を回復することを必要とするガラス繊維絶縁体において重要である。本発明の触媒系を使用すると、柔軟性であるだけではないフィルムを生成することができることが発見され、これはフィルムが破壊をせずに湾曲することができるばかりでなく、かつまた変形後もの形状に復帰できるを意味する。
【００２７】
コポリマー結合剤で処理したガラス繊維または他の不織布は、ロールまたはバットの形態で熱および音の絶縁体として、屋根材料およびフローリング材料、天井タイル、フローリング用タイルの強化マットとして、印刷回路板および電池隔離板の微小ガラスをベースとする支持体として、フィルター素材およびテープ素材並びに非接着および接着の両方のコンクリートコーティングにおける強化のために有効である。
【００２８】
下記の例により、本発明をさらに例証し、説明するが、これらの例はいかなる面においても本発明を限定するものと解釈すべきでない。
【００２９】
例１（対照）
75.2 gのポリアクリル酸 (ALCOSPERSE 602A、Alco Chemicalから入手可能である)、12.4 gのトリエタノールアミン (TEA) および12.4 gの水を混合して均質溶液を形成した。
【００３０】
例２（比較）
75.2 gのポリアクリル酸 (ALCOSPERSE 602A、Alco Chemicalから入手可能である)、12.4 gのTEA、5.0 gの次亜リン酸ナトリウム (SHP) および7.4 gの水を混合して均質溶液を形成した。
【００３１】
例３〜１７
下表中の成分を混合して、均質溶液を形成した。これらの溶液を水の添加により100％に構成した。
【００３２】
【表１】
2004277990.tif 000002
【００３３】
例１８
試験プロトコルは次の通りであった。20 gの各溶液をPMPペトリ皿中に注ぎ、強制通風炉の中に60 ℃において一夜配置した。次いで、150 ℃に設定した強制通風炉の中に10分間配置することによって、それらを硬化させた。冷却後、生ずるフィルムを物理的外観、柔軟性および引張強さについて評価した。
【００３４】
【表２】
2004277990.tif 000003
【００３５】
例１９
75.2 gのポリアクリル酸 (ALCOSPERSE 602A)、12.4 gのポリアミン (テトラエチレンペンタミン)および5％のSHPのブレンドを混合して均質溶液を形成した。例18におけるように、この溶液のフィルムを作り、試験した。結果を表3に示す。
【００３６】
【表３】
2004277990.tif 000004
【００３７】
このデータが示すように、テトラエチレンペンタミンのようなポリアミンをポリオールの代わりに使用して、同様な利益を得ることができる。
【００３８】
例２０
例2および2のポリマーならびにフェノールホルムアルデヒド樹脂を、連続層上に90度の角度で配向した木目を有するベニヤに適用した。例2および3の結合剤を使用して形成された合板複合体の強度および寸法安定性は、普通のフェノールホルムアルデヒド樹脂を使用したものに類似するであろう。
【外国語明細書】
2004277990000001.pdf